(57)【要約】  【課題】ポリマーパイプに関し、特に、ビスマレイミド架橋剤を含む押出ポリオレフィンから形成される架橋ポリオレフィンを含むポリマーパイプを提供する。  【解決手段】この発明は、架橋されたポリエチレン（ＰＥＸ）パイプおよびチューブを製造するために、ビスマレイミド架橋剤による架橋を伴うポリエチレンなどのポリオレフィンポリマーのプラスチックパイプおよびチューブの製造に関する。【特許請求の範囲】
【請求項１】
ポリオレフィン構造ポリマーと、
０．０２〜５重量％のビスマレイミド架橋剤とを含むポリマーパイプであって、
前記ビスマレイミド架橋剤は、化学式１の化合物であり、
【化１】
2018513329.tif 000019
化学式１
ここで、Ｒは、−（Ｃ２−Ｃ２４）アルキルである。
【請求項２】
前記ポリオレフィン構造ポリマーは、ポリエチレン、ポリプロピレン、ポリブチレン、および、それらのいずれかの共重合体から選択される、請求項１に記載のパイプ。
【請求項３】
前記ポリオレフィン構造ポリマーは、ポリエチレン、ポリプロピレン、および、それらの混合物から選択される、請求項１に記載のパイプ。
【請求項４】
前記ポリエチレンは、メルトフローインデックス（ＭＦＩ）が小さくとも２である高密度ポリエチレン（ＨＤＰＥ）である、請求項２または３に記載のパイプ。
【請求項５】
Ｒは、−（Ｃ４−Ｃ１８）アルキルである、請求項１〜４のいずれか１項に記載のパイプ。
【請求項６】
Ｒは、−（Ｃ４−Ｃ１０）アルキルである、請求項１〜５のいずれか１項に記載のパイプ。
【請求項７】
Ｒは、−Ｃ６アルキルである、請求項１〜６のいずれか１項に記載のパイプ。
【請求項８】
前記ビスマレイミド架橋剤は、ヘキサメチレン−１，６−ジマレイミドであるか、または、これを含む、請求項１〜７のいずれか１項に記載のパイプ。
【請求項９】
前記ビスマレイミド架橋剤は、化学式１の少なくとも２種の化合物を含む、請求項１〜８のいずれか１項に記載のパイプ。
【請求項１０】
前記ビスマレイミド架橋剤の量は、０．２〜２重量％である、請求項１〜９のいずれか１項に記載のパイプ。
【請求項１１】
さらに、過酸化物開始剤を０．０２〜２重量％含む、請求項１〜１０のいずれか１項に記載のパイプ。
【請求項１２】
前記過酸化物開始剤は、少なくとも１種の有機過酸化物である、請求項１１に記載のパイプ。
【請求項１３】
前記有機過酸化物は、ジ−ｔｅｒｔ−ブチルペルオキシド（Ｔｒｉｇｏｎｏｘ（登録商標）  Ｂ）、２，５−ジメチル−２，５−ジ（ｔｅｒｔ−ブチルペルオキシ）ヘキシン−３（Ｔｒｉｇｏｎｏｘ  １４５）、３，３，５，７，７−ペンタメチル−１，２，４−トリオキセパン（Ｔｒｉｇｏｎｏｘ  ３１１）、２，５−ジメチル−２，５−ジ（ｔｅｒｔ−ブチルペルオキシ）ヘキサン（Ｔｒｉｇｏｎｏｘ  １０１）および３，６，９−トリエチル−３，６，９−トリメチル−１、４、７−トリペルオキソナン（Ｔｒｉｇｏｎｏｘ  ３０１）から選択されるか、または、これらを含む、請求項１１または１２に記載のパイプ。
【請求項１４】
前記過酸化物開始剤の量は、０．０５〜１重量％である、請求項１１〜１３のいずれか１項に記載のパイプ。
【請求項１５】
前記パイプは、さらに、０．０２〜１０重量％の助剤を含み、前記助剤は、少なくとも１種の反応性炭素−炭素二重結合を含む、請求項１〜１４のいずれか１項に記載のパイプ。
【請求項１６】
前記助剤は、少なくとも２種の反応性炭素−炭素二重結合を含む、請求項１５に記載のパイプ。
【請求項１７】
前記助剤は、アクリレート、メタクリレート、ポリブタジエン、アリルエーテル、ビニルエーテル、および、モノまたはポリ不飽和油から選択されるか、または、これらを含む、請求項１５または１６に記載のパイプ。
【請求項１８】
前記助剤の量は、０．３〜１．５重量％である、請求項１５〜１７のいずれか１項に記載のパイプ。
【請求項１９】
さらに、０．１〜２重量％の酸化防止剤を含む、請求項１〜１８のいずれか１項に記載のパイプ。
【請求項２０】
前記酸化防止剤は、少なくとも１種のフェノール系酸化防止剤である、請求項１９に記載のパイプ。
【請求項２１】
前記酸化防止剤は、下記化学式で示される化合物を１種以上含む、請求項１９に記載のパイプ。
【化２】
2018513329.tif 000020
Ｉｒｇａｎｏｘ（登録商標）  １０７６
【化３】
2018513329.tif 000021
Ｉｒｇａｎｏｘ  １０１０
【化４】
2018513329.tif 000022
Ｉｒｇａｎｏｘ  １０３５
【請求項２２】
前記酸化防止剤の量は、０．２〜１重量％である、請求項１９〜２１のいずれか１項に記載のパイプ。
【請求項２３】
さらに、０．０５〜１重量％のヒンダードアミン光安定剤（ＨＡＬＳ）を含む、請求項１〜２２のいずれか１項に記載のパイプ。
【請求項２４】
前記ヒンダードアミン光安定剤は、下記化学式で示される化合物から選択されるか、または、これらを含む、請求項２３に記載のパイプ。
【化５】
2018513329.tif 000023
ここで、Ｒ５は、Ｃ２−Ｃ２４アルキルである。
【請求項２５】
前記ヒンダードアミン光安定剤は、Ｃｙａｓｏｒｂ（登録商標）  ３８５３、Ｃｈｉｍａｓｓｏｒｂ（登録商標）  ９４４ＬＤ、Ｔｉｎｕｖｉｎ（登録商標）  ７７０、Ｔｉｎｕｖｉｎ  ６２２から選択されるか、または、これらを含む、請求項２３に記載のパイプ。
【請求項２６】
前記ヒンダードアミン光安定剤の量は、０．０５〜０．３重量％である、請求項２３〜２５のいずれか１項に記載のパイプ。
【請求項２７】
前記架橋度は、約６０〜約９０％の範囲である、請求項１〜２６のいずれか１項に記載のパイプ。
【請求項２８】
混合物を調製し、
押出パイプを形成するために、前記混合物を押し出し、
前記押出パイプを加熱することによってポリオレフィン構造ポリマーを架橋する、架橋ポリオレフィンパイプの製造方法であって、
前記混合物は、前記ポリオレフィン構造ポリマーおよび０．０２〜５重量％のビスマレイミド架橋剤を含む成分を混合することによって調製され、
前記ビスマレイミド架橋剤は、化学式１の化合物であり、
【化６】
2018513329.tif 000024
化学式１
ここで、Ｒは、−（Ｃ２−Ｃ２４）アルキルである。
【請求項２９】
前記成分は、請求項２〜２６のいずれかに記載のパイプについてさらに定められるものである、請求項２８に記載の方法。
【請求項３０】
前記混合物は、必要に応じてブレンダー/ミキサー中で前記混合物の前記成分を乾式混合することによって調製される、請求項２８または２９に記載の方法。
【請求項３１】
前記加熱は、必要に応じて押し出し直後に、赤外線（ＩＲ）オーブンを用いて行われる、請求項２８〜３０のいずれか１項に記載の方法。
【請求項３２】
前記赤外線（ＩＲ）オーブンは、押し出しを行う押出機とインラインにあり、必要に応じて前記押出機は、二軸押出機である、請求項３１に記載の方法。
【請求項３３】
架橋ポリオレフィンパイプの製造において、請求項１および５〜９のいずれかに定められるビスマレイミド架橋剤の使用。
【請求項３４】
水の輸送のための、請求項１〜２３のいずれかに記載のポリオレフィンパイプ、または請求項２８〜３２のいずれかに記載の方法または請求項３３の使用に従って形成されるポリオレフィンパイプの使用。
【請求項３５】
前記水は、飲料水である、請求項３４に記載の使用。
【発明の詳細な説明】
【技術分野】
【０００１】
この発明は、ポリマーパイプに関し、特に、ビスマレイミド架橋剤を含む押出ポリオレフィンから形成された架橋ポリオレフィンを含むポリマーパイプに関する。この発明は、架橋されたポリエチレン（ＰＥＸ）パイプおよびチューブを製造するために、ビスマレイミド架橋剤による架橋を伴うポリエチレンなどのポリオレフィンポリマーのプラスチックパイプおよびチューブの製造に関するものである。このパイプは、冷水（例えば、飲料）用または温水用のものである。
【背景技術】
【０００２】
ポリオレフィンポリマーから製造される押出パイプは、様々な産業用として、よく知られている。この種のパイプは通常、家庭用（例えば、飲料用）水パイプ、ラジエーター用パイプ、床暖房用パイプ、および造船などにおける同様の分野で、建設業において用いられる。またこのようなポリオレフィンパイプは、地域暖房用パイプとして、また食品産業などにおける処理用パイプとしても用いることができる。その他の用途としては、ガス状流体およびスラリーの搬送が挙げられる。
【０００３】
押出パイプ用のポリオレフィンは、多くの利点を得るために、しばしば架橋される。このような利点としては、これらに限定されるものではないが、飲料水用としての現在の規程や規格を満たすことができる耐酸化性を含む長期間の安定性、並びに「メモリー効果」を含む設置の自由度などが含まれる。架橋されたポリエチレン（ＰＥＸ）は、通常プラスチックパイプに用いられている。種々の異なる架橋化学試薬および処理技術を利用するいくつかの種類のＰＥＸがある。さらに、種々のグレードのＰＥＸは、異なる濃度および組み合わせによる酸化防止剤および／または安定剤パッケージ、および／または加工助剤のような別の添加剤を含んでいる。パイプ用の３つのＰＥＸとしては、ＰＥＸ−ａ、ＰＥＸ−ｂ、およびＰＥＸ−ｃがある。
【０００４】
ＰＥＸ−ａ工程（例えば、「エンゲル（Ｅｎｇｅｌ）法」、塩浴法「ポンタ  ムッソン（Ｐｏｎｔ  ａ  Ｍｏｕｓｓｏｎ）」、または赤外線（ＩＲ）法によって製造される）では、架橋は、過酸化物によって誘導される。エンゲル法では、架橋は、熱および高圧の影響下で過酸化物によって誘導される。ＩＲ法では、架橋は、赤外線（ＩＲ）印加熱の影響下で、過酸化物によって誘導される。得られたＰＥＸ−ａ組成物は、炭素−炭素結合を通じて架橋され、架橋されたポリマー網を形成する。ＰＥＸ−ａの架橋工程は、ポリマーの固体状態で架橋が生じるＰＥＸ−ｂおよびＰＥＸ−ｃの一次架橋工程とは対照的に、溶融状態で生じる。この一次反応は、ＰＥＸ−ａについての定義により存在する過酸化物の分解によるフリーラジカルの生成であり、続いて、このフリーラジカルは、ＰＥポリマー鎖から水素を引き抜く。この水素の引き抜きによって新たな炭素ラジカルが得られ、この新たな炭素ラジカルは、近傍のＰＥ鎖と結合して、安定な炭素−炭素結合、すなわち、架橋を形成する。この架橋は、ＰＥＸ−ａでは均一かつ一様であると考えられ、実用的用途として、７０〜９０％の範囲の架橋度（通常、ＣＣＬと呼ばれる）を与える。ある用途では、ＣＣＬは、「架橋ポリエチレン（ＰＥＸ）チューブに関するＡＳＴＭ国際規格」Ｆ８７６−１０（２０１０年２月１日承認）で定められているように、ＰＥＸ−ａについて７０％を超える必要があり、および／または、ある用途では、ＣＣＬは、ＩＳＯ  １５８７５で定めるように、ＰＥＸ−ａについて７０％を超える必要がある。したがって、ＰＥＸ−ａ工程により、良質なパイプを製造することができる。
【０００５】
ＰＥＸ−ｂ工程では、架橋は、通常、「サウナ雰囲気」において行われ、所定の長時間に亘る水分および熱によって誘導される。最も一般に用いられる方法は、それぞれＳｉｏｐｌａｓ（登録商標）法（２ステップ）およびＭｏｎｏｓｉｌ法（１ステップ）と呼ばれている。Ｓｉｏｐｌａｓ法では、パイプ押し出し前に、例えば、ビニルシランのようなシランがＨＤＰＥ樹脂にグラフトされる。Ｍｏｎｏｓｉｌ法では、パイプ押し出し中にシランがＨＤＰＥ樹脂とブレンドされる。両方の方法では、架橋前ステップが化学的に異なるが、実際の架橋の基本原理は、実質的に同一である。すなわち、架橋は、熱および水分の組み合わせによって加速される、第２の押出後工程において生じる。この組み合わせは、活性な「試薬」であり、一次加水分解および縮合反応に関与する。原則として、押し出されたパイプは温水および蒸気浴に曝される。ＰＥＸ−ａに対する根本的な違いは、ＰＥＸ−ｂでは、得られる架橋が、炭素−炭素結合ではなく、酸素−ケイ素共有結合（シロキサン「ブリッジ」）が形成されることである。ＰＥＸ−ａと比較して、ＰＥＸ−ｂの架橋密度（ＣＣＬ）は、若干低く（６５〜７０％）、また架橋は不均一である。ＰＥＸ−ｂでは、ＣＣＬは、通常６５％以上必要である。
【０００６】
ＰＥＸ−ｃ工程では、架橋は、一般に「コールド」法と呼ばれる。ＰＥＸ−ｃ工程では、架橋工程を促進するのに化学物質は必要なく、その代わりに、水素引き抜き、およびその後の架橋を起こすのに必要なフリーラジカルを生成するために、高エネルギーの電子ビーム（ＥＢ）照射が行われる。この高エネルギーの電子ビームは、非選択的である。すなわち、化学結合の開裂は、制御できない手法で行われる。これによって、目的とする反応、すなわち、ＨＤＰＥの架橋と共に副反応を起こす結果となる。ＰＥＸ−ｃの架橋密度は、通常、７０〜７５％（最小６０％以上）の範囲であり、長時間曝されると、製品の変色および／または脆化が生じることがあるので、照射時間について注意を払う必要がある。ＰＥＸ−ｃは、製造条件が若干過酷であるにもかかわらず、長年にわたり成功裡に用いられている。
【０００７】
飲料水用に用いられるすべての押出パイプで発生する一つの難しい問題は、ポリマーパイプ母体からの各種添加剤の浸出という潜在的な問題である。開始剤、安定剤、助剤、加工助剤、酸化防止剤、それらの分解生成物などを含む添加剤は、時間の経過とともに、ポリマー母体から浸出するか、パイプ内を流れる流体を汚染してしまうおそれがある。この問題は、飲料水用途で、かつ、このような用途のために、ある期間にわたってパイプから浸出する物質の許容可能な安全レベルを数値化する業界規格が存在するような場合に、特に問題である。さらに、添加剤、添加剤分解生成物、および／または架橋副生成物の浸出は、パイプを、全有機炭素（ＴＯＣ）、または味覚試験および臭気試験に合格しないものとする可能性がある。原料ポリマーを押出す際におけるパイプの加工を容易にするために、また完成したパイプの構造的一体性および耐老化性などを確保するために、パイプを製造する際に、種々の添加剤をパイプの中に施こすことが必要となる。また所望のレベルの架橋を有するパイプを得るために、通常架橋剤が必要である。同時に、添加剤、分解生成物および架橋副生成物は、ある期間にわたってポリマー母体から浸出することがあるため、これらの材料の存在が難しい問題を提示する。
【０００８】
公知の押出パイプおよびこのようなパイプの製造方法には、多くの制限があることは明らかである。したがって、従来のポリオレフィンパイプの製造方法、および／または特性を改善するための新規な製造方法、および／または化学的成分の新規な組合せが必要とされている。
【０００９】
冷水および／または温水用、例えば家庭用冷水および/または温水用に用いることができるパイプを形成するための材料を提供することが本発明の目的である。産業用のパイプを製造するための材料を提供することも本発明の目的である。また、一以上の成分が時間の経過とともに浸出することがないようにしたパイプを製造することも、本発明の目的である。さらなる目的は、ＴＯＣ、味覚、および臭気の一以上について、現在の規格を満たすか、またはそれを超える家庭用のパイプを製造することである。本発明は、これらの目的のいくつか、または全てを満たすものである。
【発明の概要】
【発明が解決しようとする課題】
【００１０】
本発明は、化学的残留物の浸出を低減させるための追加の押出後処理を最小限に抑えるか、または回避するとともに、これらの浸出レベルを低減させることができるパイプを提供することを目的とするものである。本発明のパイプは、多くの利点を提供するものである。例えば、本発明のパイプは、追加の押出後処理工程、例えば、追加の時間を要する熱処理を必要とすることなく、ＴＯＣ、味覚、および臭気の一以上について、現在の規格を満たすか、またはそれを超えることができるものである。
【課題を解決するための手段】
【００１１】
本発明の第一の態様は、
ポリオレフィン構造ポリマーと、
０．０２〜５重量％のビスマレイミド架橋剤とを含むポリマーパイプを提供することであって、
前記ビスマレイミド架橋剤は、化学式１の化合物であり、
【化１】
2018513329.tif 000002
化学式１
ここで、Ｒは、−（Ｃ２−Ｃ２４）アルキルである。
【００１２】
本発明の別の態様は、
混合物を調製し、
押出パイプを形成するために、前記混合物を押し出し、
前記押出パイプを加熱することによってポリオレフィン構造ポリマーを架橋する、架橋ポリオレフィンパイプの製造方法を提供することであって、
前記混合物は、前記ポリオレフィン構造ポリマーおよび０．０２〜５重量％のビスマレイミド架橋剤を含む成分を混合することによって調製され、
前記ビスマレイミド架橋剤は、化学式１の化合物であり、
【化２】
2018513329.tif 000003
化学式１
ここで、Ｒは、−（Ｃ２−Ｃ２４）アルキルである。
【００１３】
本発明の第三の態様は、ポリオレフィンパイプの製造のための本明細書で定める化学式１のビスマレイミド架橋剤の用途を提供するものである。
【００１４】
本発明の第四の態様は、水の輸送のための、本発明のパイプの用途、または本発明の方法または使用に従って形成されたパイプの用途を提供するものである。一実施形態では、この水は、飲料水である。
【発明を実施するための形態】
【００１５】
この明細書の記述および特許請求の範囲を通じて、用語「含む」、およびその変形例は、「含む、しかし、これらに限定されない」を意味し、かつ、他の部位、添加剤、成分、整数またはステップを除外するものではなく、また、除外することを意図していない。この明細書の記述および特許請求の範囲を通じて、文脈上、特に断りのない限り、単数は、複数を包含している。特に、不定冠詞が用いられる場合、文脈上、特に断りのない限り、本明細書は、単数と同様に複数を含んでいるものと理解されるべきである。
【００１６】
特定の態様に関連して記載される特徴、整数、特性、化合物、化学的部位、または基本発明の実施形態、または実施例は、矛盾しない限り、本明細書に記載の如何なる他の態様、実施形態、または実施例に適用可能である。この明細書（添付の特許請求の範囲、要約書、および図面を含む）に開示されている全ての特徴、および／または、開示されている如何なる方法、または工程の全てのステップは、かかる特徴、および／または、ステップの少なくともいくつかが相互に排他的な組み合わせを除いて、如何なる組み合わせとすることができる。本発明は、前述の実施形態の詳細に限定されるものではない。本発明は、この明細書（添付の特許請求の範囲、要約書、および図面を含む）に開示されている特徴のすべての新規なもの、または、すべての新規な組み合わせに、または、開示されている方法または工程のステップのすべての新規なもの、または、すべての新規な組み合わせに及ぶものである。
【００１７】
読者の注意は、この出願に関連して、この明細書と同時に、またはすでに出願されており、かつこの明細書と共に公衆の縦覧に供されるすべての論文および文書に向けられるべきもので、すべてのかかる論文および文書の内容は、参照用として本明細書に援用されるものとする。
【００１８】
誤解を避けるために、見出し「背景技術」の下で、この明細書において先に開示されている情報は、本発明に関連しており、本発明の開示の一部として読まれるべきであることを、ここで述べておく。
【００１９】
この発明のポリマーパイプは、例えば、熱い、および／または冷たい飲料水の輸送、放射床暖房、排水、火災スプリンクラーでの使用、食品業界のような産業用工程パイプ、ガス・スラリーのような水以外の流体の搬送用など、様々な用途に用いることができる。いくつかの実施形態では、これらのポリマーパイプは、ベースパイプ上に設けられる一以上の層を有するベースパイプを含んでいる。ポリマーベースパイプ上に設けることができる種々の層の例としては、その全体が参照用として援用される「コーティングパイプの製造方法および組成物」と題される米国特許出願公開第２０１０／００８４０３７号明細書に記載されている。他の実施形態では、ポリマーパイプは、ベースパイプ上に層が設けられておらず、すなわち、パイプが単一の層（すなわち、一層）で構成されているベースパイプを含んでいる。
【００２０】
パイプの規格および認証
本開示で援用するパイプ規格および標準試験手順には、以下のものが挙げられる。
架橋ポリエチレン（ＰＥＸ）チューブに関するＡＳＴＭ国際規格、Ｆ８７６−１０（２０１０年２月１日承認）（「ＡＳＴＭ  Ｆ８７６」）。
温水および冷水設備用プラスチック配管システム−架橋ポリエチレン（ＰＥ−Ｘ）に関する欧州国際規格、ＥＮ  ＩＳＯ  １５８７５。
ドイツ連邦環境庁Ｕｍｗｅｌｔｂｕｎｄｅｓａｍｔ（ＵＢＡ）の飲料水に接触する有機物の衛生的評価のガイドライン（ＫＴＷガイドライン）、２００８年１０月７日に発行された英語版「ＫＴＷ  Ｇｕｉｄｅｌｉｎｅ」。
ＥＮ  １４８４  水分析に関する欧州規格：１９９７年５月に発行された全有機炭素（ＴＯＣ）および溶存有機炭素（ＤＯＣ）の測定ガイドライン（「ＥＮ  １４８４」）。
ＥＮ  １６２２：２００６  水質に関する欧州規格：閾値臭気数（ＴＯＮ）および閾値風味数（ＴＦＮ）の測定（「ＥＮ  １６２２」）。
これらの規格のすべての内容は、参照用として本明細書に援用されるものとする。
【００２１】
本明細書で言及する試験は、業界で既知の規格であり、当業者に利用可能である。したがって、本発明者らは、簡潔にするために、一通りそれらについて述べるに止める。しかし、これらの規格の内容は、本発明に係るパイプが、規格の要求事項を満たすか、または超えることができる程度に、本発明の不可欠な部分を形成している。したがって、これらの規格の内容は、参照用として、本開示に明示的に援用されるものとする。
【００２２】
製品発売前において、認定されるパイプについては、通常、ＡＳＴＭ  Ｆ８７６（北米）およびＥＮ  ＩＳＯ  １５８７５（欧州）の規格に準拠して、それぞれ、必要な試験のすべてに合格することが必要である。
【００２３】
架橋度は、以下のＡＳＴＭ  Ｆ８７６からの引用に従って定量化することができる。
「６．８．架橋度  ７．９節に従って試験が行われる場合において、ＰＥＸチューブ材の架橋度は、６５〜８９％の範囲内でなければならない。適用される工程に応じて、過酸化物で７０％（ＰＥＸ−ａ）、アゾ化合物で６５％、電子ビームで６５％（ＰＥＸ−ｃ）、シラン化合物で６５％（ＰＥＸ−ｂ）の最小架橋値（％）を達成しなければならない。」
ＥＮ  ＩＳＯ規格によれば、電子ビーム（ＰＥＸ−ｃ）およびアゾ化合物の場合、達成されなければならない最小架橋値（％）は、６０％である。
この規格によれば、理想的には、パイプは、高い架橋レベル、すなわち少なくとも５０％（好ましくは、少なくとも６０％）の架橋レベルを有するべきである。しかし、ある用途では、より低い架橋度でも許容可能である。
【００２４】
ＫＴＷガイドラインは、飲料水と接触している有機物の衛生的評価を行うために用いることができる。全有機炭素（ＴＯＣ）は、ＫＴＷガイドラインの２．１．１および２．１．２に記載される移行試験手順に従って測定することができる。臭気および風味試験は、ＫＴＷガイドラインの２．２．１および２．２．２に記載される手順に従って実施することができる。
【００２５】
定義
用語および方法の以下の説明は、本開示をよりよく説明するために、本開示の実施において、当業者をガイドするために提供されるものである。
【００２６】
本明細書で用いられている用語「アルキル」、「Ｃ１−Ｃ１０アルキル」および「Ｃｘ−Ｃｙアルキル」（ｘは、少なくとも１および１０未満、ｙは、１０より大きい数である）は、例えば、１、２、３、４、５、６、７、８、９または１０個の炭素原子を有する直鎖、または分枝鎖アルキル部位への言及を含んでいる。この用語は、例えば、メチル、エチル、プロピル（ｎ−プロピルまたはイソプロピル）、ブチル（ｎ−ブチル、ｓｅｃ−ブチルまたはｔｅｒｔ−ブチル）、ペンチル、ヘキシルなどを含んでいる。特に、アルキルは、「Ｃ１−Ｃ６アルキル」、すなわち、１、２、３、４、５または６個の炭素原子を有するアルキルであってもよく、または、「Ｃ１−Ｃ４アルキル」、すなわち、１、２、３または４個の炭素原子を有するアルキルであってもよい。用語「低級アルキル」は、１、２、３または４個の炭素原子を有するアルキル基を含んでいる。
【００２７】
本明細書で用いられている用語「アルケニル」、「Ｃ２−Ｃ１０アルケニル」および「Ｃｘ−Ｃｙアルケニル」（ｘは、少なくとも２および１０未満、ｙは、１０より大きい数である）は、例えば、２、３、４、５、６、７、８、９または１０個の炭素原子を有し、かつ該当する場合には、ＥまたはＺの立体化学のいずれかの少なくとも一つの二重結合を有する、直鎖または分枝鎖アルキル部位を含んでいる。この用語は、例えば、エテニル、２−プロペニル、１−ブテニル、２−ブテニル、３−ブテニル、１−ペンテニル、２−ペンテニル、３−ペンテニル、１−ヘキセニル、２−ヘキセニルおよび３−ヘキセニルなどへの言及を含んでいる。特に、アルケニルは、「Ｃ２−Ｃ６アルケニル」、すなわち、２、３、４、５または６個の炭素原子を有するアルケニルであってもよく、または、「Ｃ２−Ｃ４アルケニル」、すなわち、２、３または４個の炭素原子を有するアルケニルであってもよい。
【００２８】
本明細書で用いられている用語「アルキニル」、「Ｃ２−Ｃ１０アルキニル」および「Ｃｘ−Ｃｙアルキニル」（ｘは、少なくとも２および１０未満、ｙは、１０より大きい数である）は、例えば、２、３、４、５、６、７、８、９または１０個の炭素原子を有し、かつ少なくとも一つの三重結合を有する、直鎖または分枝鎖アルキル部位を含んでいる。この用語は、例えば、エチニル、２−プロピニル、１−ブチニル、２−ブチニル、３−ブチニル、１−ペンチニル、２−ペンチニル、３−ペンチニル、１−ヘキシニル、２−ヘキシニルおよび３−ヘキシニルなどを含んでいる。特に、アルキニルは、「Ｃ２−Ｃ６アルキニル」、すなわち、２、３、４、５または６個の炭素原子を有するアルキニルであってもよく、または「Ｃ２−Ｃ４アルキニル」、すなわち、２、３または４個の炭素原子を有するアルキニルであってもよい。
【００２９】
化合物、部位、工程または製品が、「必要に応じて」特徴を有すると記載されている場合、本開示は、その特徴を有する化合物、部位、工程または製品を含み、かつ、その特徴を有しない化合物、部位、工程または製品も含んでいる。したがって、ある部位が、「必要に応じて置換される」と記載されている場合、それは、置換されない部位、および置換される部位を含んでいる。
【００３０】
ここで、二つ以上の部位が、原子または基のリストから「独立して」または「それぞれ独立して」選択されると記載されている場合、それらの部位は、同じであっても、異なっていてもよいことを意味している。したがって、各部位の同一性は、一つ以上の他の部位の同一性とは無関係である。
【００３１】
用語「ＣＣＬ」は、通常、百分率として表される架橋密度を指す。したがって、ＣＣＬは、架橋のレベルの定量的尺度を表す。この明細書の記載および特許請求の範囲を通じて、語句「架橋度」、「架橋のレベル」、「架橋密度」または同様の語句は、ＣＣＬを意味する。
【００３２】
用語「ＴＯＣ」は、全有機炭素を指す。
【００３３】
パイプ
この明細書において特に断らない限り、重量％による特定成分（例えば、ポリオレフィン構造ポリマー、光開始剤、反応押出種、助剤、ヒンダードアミン光安定剤、酸化防止剤、または必要に応じた添加剤）に関する言及は、特定成分が存在するパイプの総重量に対するその特定成分の重量％のことである。
【００３４】
本発明のポリマーパイプは、ポリオレフィン構造ポリマーを含んでいる。構造ポリマーは、ポリエチレン（ＰＥ）であってもよいが、当業者ならば、他の様々な構造ポリマーを、ポリエチレンの代わりに用い得ることは理解しうると思う。例えば、構造ポリマーは、ＰＥ（例えば、高温耐性ポリエチレン、またはＰＥ−ＲＴ）、ポリプロピレン（ＰＰ）、ポリブチレン（ＰＢ）のようなポリオレフィン、それらのいずれかの共重合体、エチレン−無水マレイン酸共重合体のようなポリオレフィン共重合体であってもよい。例えば、構造ポリマーは、ポリエチレン、ポリプロピレン、ポリブチレン、および高級オレフィンポリマーであってもよく、エチレン、プロピレン、１−ブテン、２−ブテン、１−ペンテン、１−ヘキセン、１−ヘプテンおよび１−オクテンの共重合体、および、これらの互いのおよび他の不飽和モノマーとの異性体であってもよい。上記ポリマーのいずれかの重合性モノマーのブロック共重合体およびポリマーブレンドも含まれる。ポリマーパイプは、ポリオレフィン構造ポリマーを、少なくとも８５重量％、少なくとも９０重量％、または、少なくとも９５重量％有していてもよい。
【００３５】
本発明で用いる好適なポリオレフィン構造ポリマーとしては、ポリエチレン、ポリプロピレン、およびこれらの混合物が挙げられる。
【００３６】
ポリエチレン（ＰＥ）は、主にその密度および分岐に基づいて、いくつかの異なるカテゴリーに分類される。最終製品の性能および機械的特性は、分岐の範囲およびタイプ、結晶性、密度、並びに、分子量およびその分布のような変数に大きく依存する。前述のように、ＰＥＸパイプは、これまでは最も一般的に、高密度ポリエチレン（ＨＤＰＥ）から製造される。しかし、本発明は、これに限定されるものではなく、低密度ポリエチレン（ＬＤＰＥ）、中密度ポリエチレン（ＭＤＰＥ）、ＰＥ１００、ＰＥ８０、ＰＥ−ＲＴグレード、高高分子量ポリエチレン（ＶＨＭＷＰＥ）、および超高分子量ポリエチレン（ＵＨＭＷＰＥ）、またはこれらの組み合わせのような単層または多層プラスチックパイプの製造に用いられる如何なるタイプのポリオレフィンまたはポリエチレンにも適用可能である。本発明のパイプに用いることができる市販のＰＥの例としては、バセル（Ｂａｓｅｌｌ）Ｑ４５６、バセル（Ｂａｓｅｌｌ）Ｑ４５６Ｂ、バセル（Ｂａｓｅｌｌ）新樹脂のバセル（Ｂａｓｅｌｌ）Ｑ４７１（これらの三つすべては、米国の、イクイスタル化学（Ｅｑｕｉｓｔａｒ  Ｃｈｅｍｉｃａｌｓ）、ＬＰライオンデルバセル社（ＬＰ  Ｌｙｏｎｄｅｌｌ  Ｂａｓｅｌｌ  Ｃｏｍｐａｎｙ）、クリントンローワ（Ｃｌｉｎｔｏｎ  Ｉｏｗａ）から入手可能）、ボレアリス（Ｂｏｒｅａｌｉｓ）ＨＥ１８７８、ボレアリス（Ｂｏｒｅａｌｉｓ）ＨＥ１８７８Ｅ、ボレアリス（Ｂｏｒｅａｌｉｓ）ＨＥ２５５０（これらの三つすべては、ボレアリスＡＧ（Ｂｏｒｅａｌｉｓ  ＡＧ）から入手可能）を含んでいる。
【００３７】
本発明のポリマーパイプは、ポリオレフィン構造ポリマーとして、架橋ポリエチレン（ＰＥＸ）を含んでいてもよく、この場合には、このパイプは、ＰＥＸパイプであってもよい。このようなパイプに用いる構造ポリマーは、好ましくは本明細書に記載のビスマレイミド架橋剤の作用によって架橋された本明細書に記載の種々のポリエチレンのいずれかを含んでいてもよいし、または、いずれかから成っていてもよい。本発明のパイプは、架橋剤が、本明細書に記載されているような少なくとも１種（例えば１種、２種、３種、または４種、例えば１種、または２種）のビスマレイミド架橋剤からなるパイプも含んでいる。
【００３８】
本発明のポリマーパイプは、化学式１のビスマレイミド架橋剤を含んでいてもよい。
【００３９】
【化３】
2018513329.tif 000004
化学式１
ここで、Ｒは、−（Ｃ２−Ｃ２４）アルキルである。Ｒは、本明細書においてさらに定めてもよい。例えば、Ｒは、−（Ｃ４−Ｃ１８）アルキル、例えば、−（Ｃ４−Ｃ１０）アルキルであってもよい。Ｒは、−Ｃ２、−Ｃ３、−Ｃ４、−Ｃ５、−Ｃ６、−Ｃ７、−Ｃ８、−Ｃ９、−Ｃ１０、−Ｃ１１、−Ｃ１２、−Ｃ１３、−Ｃ１４、−Ｃ１５、−Ｃ１６、−Ｃ１７、または−Ｃ１８アルキルであってもよく、例えば、Ｒは、−Ｃ６アルキルであってもよい。例えば、本発明のポリマーパイプは、化学式１の１種以上のビスマレイミド架橋剤を含んでいてもよく、例えば、本明細書で定めるように、少なくとも１種、少なくとも２種、少なくとも３種、少なくとも４種、または少なくとも５種のビスマレイミド架橋剤を含んでいてもよい。ビスマレイミド架橋剤は、０．０２〜５重量％、例えば０．２〜４重量％存在していてもよく、例えばビスマレイミド架橋剤は、０．２〜３重量％、０．２〜２重量％、または０．５〜２．５重量％存在していてもよい。例えば、ビスマレイミド架橋剤は、０．５〜５重量％または１〜４重量％、例えば１〜３重量％、または１．５〜２．５重量％存在していてもよい。例えば、ビスマレイミド架橋剤は、０．３〜２．５重量％、０．５〜２．５重量％、または１〜２重量％、例えば約１重量％、約１．２重量％、約１．５重量％、約１．７重量％、または約２重量％存在していてもよい。
【００４０】
いかなる理論にも束縛されることを望まないが、化学式１のビスマレイミド架橋剤は、熱活性化架橋剤であり、活性化後に架橋ポリマー中に共有結合することができると考えられている。これは、ポリオレフィンパイプに用いられる他のタイプの架橋剤と比べて利点を有する。例えば、ＰＥＸ−ａ工程によって製造されるパイプは、通常、ＰＥＸ−ａ工程で用いられる過酸化物開始剤の副生成物の存在によって、飲料水パイプとしての、味覚および臭気要件を満たすために、さらなる後工程処理を必要とするかもしれない。本発明のパイプは、過酸化物開始剤が存在しない（または少ないレベルである）ため、通常、このさらなる後工程処理を回避する（または少なくとも低減する）ことができる。
【００４１】
本発明のポリマーパイプは、過酸化物開始剤、例えば、１種以上の過酸化物開始剤、例えば、本明細書で定めるように、少なくとも１種、少なくとも２種、少なくとも３種、少なくとも４種、または少なくとも５種の過酸化物開始剤を含んでいてもよい。過酸化物開始剤は、０〜２重量％、例えば０．０２〜２重量％存在していてもよく、例えば、過酸化物開始剤は、０．０５〜１．５重量％または０．１〜１．５重量％存在していてもよい。例えば、過酸化物開始剤は、０．０５〜１重量％、０．１〜１重量％、または０．２〜１重量％存在していてもよい。過酸化物開始剤は、０．０５〜０．７５重量％、０．１〜０．５重量％、または０．２〜０．５重量％存在していてもよい。一実施形態では、ポリマーパイプは、過酸化物開始剤を含んでいなくてもよく、すなわち、過酸化物開始剤は、約０重量％であってもよい。
【００４２】
適切な過酸化物開始剤としては、有機過酸化物、例えばポリオレフィンモノマーと相溶性のある有機過酸化物が挙げられる。このような有機過酸化物の例としては、アルキル過酸化物、アルケニル過酸化物、アルキニル過酸化物が挙げられる。本発明のポリマーパイプに用いることができる例示的な有機過酸化物には、ジ−ｔｅｒｔ−ブチル（Ｔｒｉｇｏｎｏｘ（登録商標）Ｂ）、２，５−ジメチル−２，５−ジ（ｔｅｒｔ−ブチルペルオキシ）ヘキシン−３（Ｔｒｉｇｏｎｏｘ  １４５）、３，３，５，７，７−ペンタメチル−１，２，４−トリオキセパン（Ｔｒｉｇｏｎｏｘ  ３１１）、２，５−ジメチル−２，５−ジ（ｔｅｒｔ−ブチルペルオキシ）ヘキサン（Ｔｒｉｇｏｎｏｘ  １０１）および３，６，９−トリエチル−３，６，９−トリメチル−１、４、７−トリペルオキソナン（Ｔｒｉｇｏｎｏｘ  ３０１）が挙げられる。
【００４３】
本発明のポリマーパイプは、本明細書で定めるように、助剤、例えば、一種以上の助剤、例えば、少なくとも１種、少なくとも２種、少なくとも３種、少なくとも４種、または少なくとも５種の助剤を含んでいてもよい。本発明の配合物に用いられる選択された助剤（モノマーおよび／またはオリゴマー）は、少なくとも一つの重合可能な二重結合または反応性基を含んでいる。助剤は、ポリオレフィン構造ポリマーのポリオレフィン鎖の間に追加の架橋を与える。従って、助剤は、架橋工程の効率を促進し、高めるように作用し、ポリオレフィン構造ポリマーがポリエチレンの場合、助剤は、ＰＥＸを製造するためにポリエチレン鎖の架橋を促進する。助剤（または、助剤の総量）は、０．０２〜１０重量％で存在していてもよい。例えば、助剤は、０．１〜５重量％、０．２〜１重量％、０．３〜０．７重量％、例えば約０．５重量％で存在していてもよい。
【００４４】
助剤は、アクリレート、アリルエーテル、ポリブタジエン、ビニルエーテルのような反応性基を含む助剤から、また、大豆油のような不飽和植物油からも選択することができる。例えば、助剤は、アクリレート、アリルエーテル、ポリブタジエンおよびビニルエーテルから選択することができる。助剤は、反応性炭素−炭素二重結合を含んでいてもよい。反応性炭素−炭素二重結合は、末端が炭素−炭素結合である炭素−炭素二重結合であってもよい。反応性炭素−炭素二重結合は、炭素原子の一つが二つのジェミナル水素原子を含む炭素−炭素二重結合であってもよい。
【００４５】
助剤は、複数の二重結合を含んでいてもよい。これは、架橋のレベルを高めることができる。ポリブタジエンのようなポリマー助剤、または、不飽和部位を含む任意のポリマー骨格は、本発明の範囲内で用いることができる。
【００４６】
例えば、様々なアクリレートが助剤として用いることができ、１，６−ヘキサンジオールジアクリレート、１，３−ブチレングリコールジアクリレート、ジエチレングリコールジアクリレート、トリメチロールプロパントリアクリレート、ネオペンチルグリコールジアクリレート、ポリエチレングリコール２００ジアクリレート、テトラエチレングリコールジアクリレート、トリエチレンジアクリレート、ペンタエリスリトールテトラアクリレート、トリプロピレングリコールジアクリレート、エトキシル化ビスフェノール−Ａジアクリレート、プロピレングリコール（モノ）ジメタクリレート、トリメチロールプロパンジアクリレート、ジ−トリメチロールプロパンテトラアクリレート、トリス（ヒドロキシエチル）イソシアヌレートのトリアクリレート、ジペンタエリスリトールヒドロキシペンタアクリレート、ペンタエリスリトールトリアクリレート、エトキシル化トリメチロールプロパントリアクリレート、トリエチレングリコールジメタクリレート、エチレングリコールジメタクリレート、テトラエチレングリコールジメタクリレート、ポリエチレングリコール−２００ジメタクリレート、１，６−ヘキサンジオールジメタクリレート、ネオペンチルグリコールジメタクリレート、ポリエチレングリコール−６００ジメタクリレート、１，３−ブチレングリコールジメタクリレート、エトキシル化ビスフェノール−Ａジメタクリレート、トリメチロールプロパントリメタクリレート、１，４−ブタンジオールジアクリレート、ジエチレングリコールジメタクリレート、ペンタエリスリトールテトラメタクリレート、グリセリンジメタクリレート、トリメチロールプロパンジメタクリレート、ペンタエリスリトールトリメタクリレート、ペンタエリスリトールジメタクリレート、ペンタエリスリトールジアクリレート、アミノプラスト（メタ）アクリレート、アマニのようなアクリル化油、大豆油、ヒマシ油などが挙げられる。他の適用可能な重合性化合物としては、メタクリルアミド、マレイミド、酢酸ビニル、ビニルカプロラクタム、チオールおよびポリチオールが挙げられる。スチレン誘導体も、この発明の範囲内で容易に適用可能である。
【００４７】
助剤は、オリゴマーまたはプレポリマーであってもよい。例えば、助剤は、アクリレート官能性を有するオリゴマーまたはプレポリマーであってもよく、例えば、ポリウレタンアクリレート、エポキシアクリレート、シリコーンアクリレート、およびポリエステルアクリレートから選択されてもよい。他の例示的な助剤としては、（メタ）アクリル化エポキシ、（メタ）アクリル化ポリエステル、（メタ）アクリル化シリコーン、（メタ）アクリル化ウレタン／ポリウレタン、（メタ）アクリル化ポリブタジエン、（メタ）アクリル化アクリルオリゴマーおよびポリマーなど、および、それらの任意の組み合わせが挙げられる。例示的な助剤としては、オリゴマーまたはプレポリマー、すなわち、ポリウレタンアクリレート、例えば、Ｋｒａｓｏｌ（登録商標）ＮＮプレポリマー（エクストン、ペンシルベニア州、アメリカ合衆国のＣｒａｙ  Ｖａｌｌｅｙ社から入手可能）である。
【００４８】
本発明に用いる助剤のさらなる例としては、以下のものが挙げられる。
【００４９】
トリアリルシアヌレート
【００５０】
【化４】
2018513329.tif 000005
トリアリルシアヌレート
【００５１】
ポリブタジエン
【００５２】
【化５】
2018513329.tif 000006
ポリブタジエン
ここで、ｎは、平均分子量が約２，０００〜約１０，０００ｇ／ｍｏｌ、好ましくは約４，０００〜約７，０００ｇ／ｍｏｌであるように選択される。平均分子量は、３０００ｇ／ｍｏｌまたは５０００ｇ／ｍｏｌであってもよい。
【００５３】
末端水酸基エポキシ化ポリブタジエン（Ｐｏｌｙ  ＢＤ（登録商標）６００Ｅ）
【００５４】
【化６】
2018513329.tif 000007
Ｐｏｌｙ  ＢＤ  ６００Ｅ
平均分子量は、約２，１００ｇ／ｍｏｌである。
【００５５】
ポリブタジエン−Ｒｉｃｏｎ（登録商標）
【００５６】
【化７】
2018513329.tif 000008
ポリブタジエン−Ｒｉｃｏｎ
ここで、ｘおよびｙは、平均分子量が約１，０００〜約１０，０００ｇ／ｍｏｌ、好ましくは約２，０００〜約７，０００ｇ／ｍｏｌであるように選択される。例えば、平均分子量４，１００ｇ／ｍｏｌのポリブタジエン−Ｒｉｃｏｎ１４２（ＣＡＳ＃９００３−１７−２）、平均分子量２，９００ｇ／ｍｏｌのポリブタジエン−Ｒｉｃｏｎ１５２（ＣＡＳ＃９００３−１７−２）、平均分子量２，９００ｇ／ｍｏｌのポリブタジエン−Ｒｉｃｏｎ１５６、平均分子量１，８００ｇ／ｍｏｌのポリブタジエン−Ｒｉｃｏｎ１５７が挙げられる。
【００５７】
トリメチロールプロパントリアクリレート（ＴＭＰＴＡ）
【００５８】
【化８】
2018513329.tif 000009
トリメチロールプロパントリアクリレート（ＴＭＰＴＡ）
【００５９】
ポリエチレングリコールジアクリレート（ＣＡＳ＃：２６５７０−４８−９）
【００６０】
【化９】
2018513329.tif 000010
ポリエチレングリコールジアクリレート（ＣＡＳ＃：２６５７０−４８−９）
ここで、ｎは、平均分子量が約５７５ｇ／ｍｏｌであるように選択される。
【００６１】
平均分子量２，２００ｇ／ｍｏｌのポリブタジエンジアクリレート（ＣＡＳ＃：９００３−１７−２）。
【００６２】
Ｋｒａｓｏｌ（登録商標）ＮＮポリウレタンプレポリマー（エクストン、ペンシルベニア州、アメリカ合衆国のＣｒａｙ  Ｖａｌｌｅｙ社から入手可能）。例えば、Ｋｒａｓｏｌ  ＮＮ３２（９％のＮＣＯ、ＭＤＩベース、５６％のビニル含有量、２５℃で粘度１２，０００Ｃｐｓ）および／またはＫｒａｓｏｌ  ＮＮ３５。
【００６３】
本発明のポリマーパイプは、酸化防止剤、例えば、１種以上のフェノール系酸化防止剤、例えば、本明細書で定めるように、少なくとも１種、少なくとも２種、少なくとも３種、少なくとも４種、または少なくとも５種の酸化防止剤を含んでもよい。酸化防止剤は、製造工程中に、例えばポリマーブレンドが押出工程の高温・高圧に曝される場合、ポリマーブレンドを保護するために用いることができる。具体的には、ＰＥのようないくつかの構造ポリマーの機械的特性は、熱および圧力に曝される場合、酸化劣化により低下する傾向がある。例えば、いくつかのケースでは、構造ポリマーの平均分子量を事実上減少させ、構造ポリマーの特性を変化させて、より短い鎖を形成するような低下が見られるであろう。酸化防止剤は、このような低下を防止または制限するように作用する。
【００６４】
酸化防止剤は、特に、パイプが塩素または他の酸化剤に曝される場合、経時的なパイプ特性の維持を容易にすることもできる。一例では、パイプ内に存在する流体（例えば、飲料水）は、塩素のような酸化剤を含むことがあり、時間の経過とともに、ＰＥなどの構造ポリマーを酸化して分解する傾向がある。このような酸化は、構造ポリマーおよび完成したパイプの特性の劣化を引き起こす可能性がある。いくつかの例では、酸化防止剤は、酸化環境の存在下で構造ポリマーの特性を保護する傾向がある。酸化防止剤（例えば、本明細書に記載されるいずれか１種以上の酸化防止剤）の総量は、０．１〜２重量％、０．１〜１．５重量％、０．２〜１．２５重量％、０．２〜１．０重量％、０．２５〜０．７５重量％、０．２〜０．６重量％、または約０．５重量％であってもよい。
【００６５】
好適な酸化防止剤としては、フェノール系酸化防止剤が挙げられる。そのような酸化防止剤の例としては、その全体が参照用として本明細書に援用される国際公開第２０１０／１３８８１６号に記載されている。例えば、国際公開第２０１０／１３８８１６号、１２〜１４頁の［００４８］段落に、本発明のパイプに用いることができる酸化防止剤が開示されている。本発明のポリマーパイプに用いることができる例示的な酸化防止剤としては、Ｉｒｇａｎｏｘ（登録商標）１０７６、Ｉｒｇａｎｏｘ  １０１０、Ｉｒｇａｎｏｘ  １０３５およびＩｇｒａｆｏｓ（登録商標）１６８（ｔｒｉｓ（２，４−ｄｉｔｅｒｔ−ｂｕｔｙｌｐｈｅｎｙｌ）ｐｈｏｓｐｈｉｔｅ）が挙げられる。
【００６６】
【化１０】
2018513329.tif 000011
Ｉｒｇａｎｏｘ  １０７６
【００６７】
【化１１】
2018513329.tif 000012
Ｉｒｇａｎｏｘ  １０１０
【００６８】
【化１２】
2018513329.tif 000013
Ｉｒｇａｎｏｘ  １０３５
Ｉｇｒａｆｏｓ  １６８  （ｔｒｉｓ（２，４−ｄｉｔｅｒｔ−ｂｕｔｙｌｐｈｅｎｙｌ）ｐｈｏｓｐｈｉｔｅ）  
【００６９】
【化１３】
2018513329.tif 000014
Ｉｒｇａｆｏｓ  １６８（トリス（２，４−ジ−ｔｅｒｔ−ブチルフェニル）ホスファイト）
【００７０】
本発明のポリマーパイプは、ヒンダードアミン光安定剤（ＨＡＬＳ）、例えば、一以上のＨＡＬＳ、例えば、本明細書で定めるように、少なくとも１種、少なくとも２種、少なくとも３種、少なくとも４種、または少なくとも５種のＨＡＬＳを含んでいてもよい。ＨＡＬＳは、アミン基が隣接する官能基によって立体障害される化合物である。ＰＥのような構造ポリマーの物理的特性は、紫外線（ＵＶ）波長の光に曝されると経時的に劣化する傾向がある。ポリマーブレンド中のＨＡＬＳの使用は、この劣化を妨害し、かつ、経時的な構造ポリマー特性の維持を容易にする。ＨＡＬＳの全量（例えば、本明細書に記載のＨＡＬＳのいずれか１種以上）としては、０．０５〜１重量％、０．０５〜０．５重量％、０．０７〜０．３重量％、０．１〜０．２５重量％、または０．１〜０．２重量％、または約０．１重量％、または約０．１５重量％とすることができる。
【００７１】
例示的なＨＡＬＳは、その全体が参照用として本明細書に援用される国際公開第２０１０／１３８８１６号に記載されている。例えば、国際公開第２０１０／１３８８１６号は、１５〜１７頁の［００５０］段落に、本発明のパイプに用いることができるＨＡＬＳを開示している。
【００７２】
本発明に用いるＨＡＬＳのさらなる例としては、下記化合物が挙げられる。
【００７３】
Ｃｙａｓｏｒｂ（登録商標）３８５３は、下記化学式で表すことができる。
【００７４】
【化１４】
2018513329.tif 000015
Ｃｙａｓｏｒｂ  ３８５３
これは、３７９ｇ／ｍｏｌの分子量を有する。
【００７５】
Ｃｈｉｍａｓｓｏｒｂ（登録商標）９４４ＬＤは、下記化学式で表すことができる。
【００７６】
【化１５】
2018513329.tif 000016
Ｃｈｉｍａｓｓｏｒｂ  ９４４ＬＤ
これは、２，０００〜３，１００ｇ／ｍｏｌの分子量を有する。
【００７７】
Ｔｉｎｕｖｉｎ（登録商標）７７０は、下記化学式で表すことができる。
【００７８】
【化１６】
2018513329.tif 000017
Ｔｉｎｕｖｉｎ  ７７０
これは、４８１ｇ／ｍｏｌの分子量を有する。
【００７９】
Ｔｉｎｕｖｉｎ（登録商標）６２２は、下記化学式で表すことができる。
【００８０】
【化１７】
2018513329.tif 000018
Ｔｉｎｕｖｉｎ  ６２２
これは、３，１００〜４，０００ｇ／ｍｏｌの分子量を有する。
【００８１】
本発明のパイプは、さらに、添加剤を含んでいてもよく、例えば、そのパイプは、１種以上の加工助剤、充填材、または顔料を含んでいてもよい。例えば、本発明のパイプは、充填材、例えば、ナノ粒子、ナノ繊維、または他の有機充填材、無機充填材、繊維、または粒子を含んでいてもよい。例えば、そのパイプは、加工助剤、例えば、フルオロポリマーを含んでいてもよい。例えば、本発明のパイプは、３ＭＴＭ  ＤＹＮＡＭＡＲＴＭポリマー加工添加剤、例えば、３ＭＴＭ  ＤＹＮＡＭＡＲＴＭポリマー加工添加剤のＦＸ  ９６１３（セントポール、ミネソタ州の３Ｍ  Ｃｅｎｔｅｒから入手可能）から選択されるフルオロポリマーを含んでいてもよい。そのパイプが、少なくとも１種の加工助剤を含む場合、その加工助剤は、０．０１〜１重量％、例えば、０．０１〜０．５重量％、例えば、０．０２〜０．４重量％、０．０２〜０．１重量％のレベルで存在していてもよい。
【００８２】
製造方法
パイプは、本発明の方法または工程に従って製造することができる。本発明の工程は、ＰＥＸ−ａの製造方法に基づいている。パイプを形成するために用いられる成分、すなわちポリオレフィン構造ポリマー、および、本明細書で定めるようなビスマレイミド架橋剤、および/または過酸化物開始剤、および/または助剤、および/または酸化防止剤、および/またはヒンダードアミン光安定剤、および必要に応じた追加の添加剤などの他の成分は、通常、一緒に混合され、例えばブレンダー／ミキサーで乾式混合されて、混合物が形成される。次に、その混合物を押出機（例えば、逆回転二軸スクリュー押出機）に導入し、混合物を押し出す。押し出し直後、例えば、押出機とインラインにある赤外線（ＩＲ）オーブンを用いて加熱することで架橋パイプを形成する。
【００８３】
飲料水パイプの製造に用いられる通常のＰＥＸ−ａ法と比較して、本発明の方法は、多くの利点を有する。例えば、本発明の方法は、例えば、衛生要件を満たすためにＰＥＸ−ａに関して必要とされる可能性がある追加の後処理工程のステップを、通常、必要としない（または少なくともその必要性が低減する）。これによって、製造工程が簡略化され、下流工程との互換性を向上することもできる。
【００８４】
当該技術分野で知られているポリオレフィンを含むポリマーパイプの製造方法に従って、例えば、パイプの形成に用いられる本明細書に開示される成分から本発明のパイプを形成するために、このような方法を適用することによって、本発明のパイプを製造することができることも理解されよう。
【００８５】
試験法
本発明のパイプは、当業者に知られている標準的な試験を用いて、パラメータの数に関連して評価することができる。いくつかの好適な試験法が以下に記載され、他の好適な試験法は、「パイプの規格および認証」という見出しの下で前に記載されている。
【００８６】
（Ａ）架橋試験法
架橋度は、ＡＳＴＭ  Ｆ８７６の７．９に記載の試験手順に従って測定することができる。架橋度は、ＩＳＯ  １５８７５に記載の試験手順に従って試験を行うこともできる。ＡＳＴＭ  Ｆ８７６またはＩＳＯ  １５８７５に従って試験を行う場合、本発明のパイプは、約６０％〜約９０％、例えば 、約６５％〜約８９％の架橋度を有することができる。例えば、架橋度は、約７０％〜約８０％、例えば約７０％〜約７５％と測定することができる。架橋度は、約７３％、例えば、７３±１％または７３±０．５％とすることができる。
【００８７】
（Ｂ）全有機炭素（ＴＯＣ）試験法
ＴＯＣは、ＫＴＷガイドライン２．１．１および２．１．２に記載の移行試験手順に従って測定することができ、移行水サンプルのＴＯＣは、ＥＮ  １４８４に従って決定される。ＫＴＷガイドラインに従って試験を行う場合、本発明のパイプは、２．５ｍｇ／ｄｍ２ｘｄ以下、例えば２ｍｇ／ｄｍ２ｘｄ以下、例えば１．５ｍｇ／ｄｍ２ｘｄ以下のＴＯＣとすることができる。
【００８８】
（Ｃ）味覚および臭気試験法
味覚および臭気は、ＫＴＷガイドライン２．２．１および２．２．２に記載の臭気および風味試験手順に従って測定することができる。ＫＴＷガイドラインに従って試験を行う場合、本発明のパイプは、５以下の味覚および臭気の測定値、例えば４以下の味覚および臭気の測定値とすることができる。例えば、本発明のパイプは、１以上５以下、例えば２以上４以下の味覚および臭気の測定値とすることができる。
【００８９】
（Ｄ）成分試験法
ポリマーパイプ中に存在する成分は、パイプの一部を採取し、パイプのその一部を制御される条件下で有機溶媒を用いて抽出し、ＧＣ／ＭＳのような分析技術を用いて溶媒に抽出される化合物を分析することを含む試験を行うことで評価することができる。
【００９０】
有機抽出のための好適な手順は、以下の方法によって与えられる。１ｇのパイプ試料を２ｍＬのキシレンに入れ、７０℃で２４時間抽出する。その後、残りの固体パイプ試料を除去し（例えば、濾過によって）、キシレンおよびパイプ試料から抽出された成分を含む抽出物を得る。異なる量のパイプ試料が用いられる場合、キシレンの量は、パイプ試料の量に比例して変えることができる。
【００９１】
次に、パイプから抽出される成分を標準的な方法を用いて決定するため、抽出物をＧＣ／ＭＳによって分析する。ＧＣ／ＭＳ分析の好適な標準的方法は、ＮＳＦインターナショナル規格／飲料水添加剤の米国規格  ６１−２０１１（２０１１年６月１０日）（「ＮＳＦ６１」）のＢ．７．４．２「ガスクロマトグラフィー／質量分析（ＧＣ／ＭＳ）分析」に記載され、更に、Ｂ１４〜Ｂ１６頁の小見出しＢ．７．４．２．１〜Ｂ．７．４．２．４で指定され、その内容は、参照用として本明細書に援用されるものとする。
【００９２】
実施例１
配合物
パイプは、ヘキサメチレン−１，６−ジマレイミド（ＣＡＳ  ４８５６−８７−５）を配合物として１．７５重量％含むポリエチレンである、ボレアリス（Ｂｏｒｅａｌｉｓ）１８７８Ｅから製造されている。
【００９３】
製造工程
配合物をブレンダー／ミキサーで注意深く乾式混合した後、押出機に挿入した。パイプを、Ｗｅｂｅｒ  ＤＳ７二軸押出機を用いて加工した。架橋工程を活性化するため、パイプの加熱は、押出機の直後に設置した赤外線（ＩＲ）オーブンを用いて行った。押し出しは、７５ｋｇ／ｈｒで行い、２０×２．８ｍｍのパイプを製造した。
【００９４】
結果
架橋パイプが製造された。化学的架橋レベルは、６０．５％であった。
【００９５】
ＫＴＷガイドラインおよびＥＮ  １４８４に従って測定した場合、室温におけるＴＯＣは、１．３であった（≦２．５必要条件）。
【００９６】
ＫＴＷガイドラインに従って測定した場合、６０℃における味覚および臭気は、２〜４であった（≦４必要条件）。
【００９７】
したがって、この配合物は、室温におけるＴＯＣを満たし、かつ、味覚および臭気の必要条件を満たしている。対照的に、ＰＥＸ−ａまたはＰＥＸ−ｂパイプの場合、パイプがＴＯＣならびに味覚および臭気の必要条件を満たすためには、通常、押出後工程を必要とする。
【００９８】
実施例２
ヘキサメチレン−１，６−ジマレイミド（ＣＡＳ  ４８５６−８７−５）を配合物として２．０重量％含む配合物を用いて、実施例１の手順を繰り返した。化学的架橋レベルは、実施例１で得られた化学的架橋レベル（６０．５％）と同じであった。
【国際調査報告】
2018513329.tif 000025
2018513329.tif 000026
2018513329.tif 000027